(57)【要約】【課題】側鎖にラジカル重合性の二重結合を有するポリビニルエーテルを効率よく製造する方法およびその方法に用いる触媒を提供する。【解決手段】分子内に（メタ）アクリロイル基を有するビニルエーテルを、ヘテロポリ酸を含有してなる触媒の存在下で重合することを特徴とする。【選択図】なし【特許請求の範囲】
【請求項１】
下記式（１）：
【化１】
2008214453.tif 000003
［式中、Ｒ１は炭素数２〜８のアルキレン基、Ｒ２は水素原子またはメチル基、ｍは正の整数である］
で示されるビニルエーテルをヘテロポリ酸の存在下で重合することを特徴とするポリビニルエーテルの製造方法。
【請求項２】
ポリビニルエーテルの製造方法において、ヘテロポリ酸を反応器に連続滴下して重合することを特徴とする請求項１記載のポリビニルエーテルの製造方法。
【発明の詳細な説明】
【技術分野】
【０００１】
本発明は、側鎖にラジカル重合性の二重結合を有するポリビニルエーテルを効率よく製造する方法およびその方法に用いる触媒を提供する。
【背景技術】
【０００２】
一般的にポリビニルエーテルは、三弗化ホウ素等のルイス酸触媒を使用する均一系カチオン重合によって工業生産されている。しかし、高分子量体を得るためには工業的に不利な０℃以下の低温を必要とすることや、生成したポリビニルエーテルが着色するという問題がある。
一方、酸化クロム（III）やシリカアルミナ等の固体酸を用いる不均一系でのビニルエーテルの重合も知られているが、この場合は重合活性が低く、重合した場合でも生成したポリビニルエーテルが着色する場合や、分解する等の問題があった。
【０００３】
また、硫酸塩や酸性白土等を触媒に用いてビニルエーテル重合した場合、室温以上の高温で重合することが知られている。しかし、触媒の重合活性が低く、分子量、重合率共にあまり上がらないという問題があった。その重合活性の低さを補うため、固体酸触媒を多量に使用することも可能であるが、生成した高分子量体の溶液の粘度が高いことや、反応後の固体触媒除去が必要なことや、固体触媒の一部が混入し製品の品質を低下させる等の問題があった。
以上のような問題を解決し、室温以上の温度で高分子量体を得る方法としては、特許文献１には、二酸化ケイ素と酸化アルミニウム、酸化マグネシウム、酸化鉄および酸化チタンから選ばれる１種以上の金属酸化物から成る触媒（シーサンドおよびカオリン等）の使用が開示されている。ただし、その触媒は活性を向上させる処理を何等施しておらず、天然鉱物をそのまま使用しており、重合触媒としての活性が低いために所望の重合体を得るまでに８時間〜１ヶ月の長時間を要している。
【０００４】
ラジカル重合性（アニオン重合性）の（メタ）アクリロイル基とカチオン重合性のビニルエーテル基とを分子内に併せ持つ単量体として、アクリル酸２−ビニロキシエチル（ＶＥＡ）、メタクリル酸２−ビニロキシエチル（ＶＥＭ）、アクリル酸２−（２−ビニロキシエトキシ）エチル（ＶＥＥＡ）、メタクリル酸２−（２−ビニロキシエトキシ）エチル（ＶＥＥＭ）などの異種重合性単量体が知られている。
【０００５】
これらの異種重合性単量体は、それ自体を熱・紫外線・電子線硬化型の反応性希釈剤として使用したり、ビニルエーテル基への付加反応を利用して、種々のアセタール類を合成したりするのに有用である。また、これらの異種重合性単量体は、重合方法を選択することにより、（メタ）アクリロイル基またはビニルエーテル基をペンダントに持つユニークな重合体を与えることができる。例えば、ラジカル重合（アニオン重合）を行えば、（メタ）アクリロイル基が選択的に重合反応を行い、熱・紫外線・電子線硬化性重合体として、側鎖にカチオン重合可能な二重結合を有するビニルエーテル基ペンダント型重合体が得られる。他方、カチオン重合を行えば、ビニルエーテル基が選択的に重合反応を行い、熱・紫外線・電子線硬化性重合体として、側鎖にラジカル重合（アニオン重合）可能な二重結合を有する（メタ）アクリロイル基ペンダント型重合体が得られる。
【０００６】
例えば、特許文献２には、アクリル酸２−ビニロキシエチル（ＶＥＡ）などの異種重合性単量体をカチオン重合させて得られた（メタ）アクリロイル基ペンダント型重合体および光重合開始剤からなる感光性組成物が開示されている。また、特許文献３には、（メタ）アクリロイル基ペンダント型重合体と、光反応性の不飽和カルボキシル基を有する化合物と、光重合開始剤とからなる感光性組成物が開示されている。さらに、特許文献４には、アクリル酸２−ビニロキシエチル（ＶＥＡ）などの異種重合性単量体を、それ自体カチオン重合に不活性な光反応性の不飽和基を有するカルボン酸エステル溶媒化合物中で、カチオン重合触媒を使用して、単独重合または共重合させることにより、重合体溶液を得る製造法が開示されている。また、特許文献５には、メタクリル酸２−ビニロキシエチル（ＶＥＭ）をリビングカチオン重合することで側鎖にラジカル重合可能な二重結合を有するポリマーを得る製造方法が開示されている。
【０００７】
これらの特許文献に開示された重合反応には、いずれも、カチオン重合触媒として、例えば、三フッ化ホウ素、塩化第二鉄、三塩化アルミニウム、有機アルミニウム化合物、四塩化スズなどのルイス酸、あるいは、これらのルイス酸と、水、エーテル、有機酸などのルイス塩基との錯体が用いられている。
【０００８】
ところが、上記のような異種重合性単量体を、このような重合触媒を用いて、カチオン重合すると、ビニルエーテル基以外に（メタ）アクリロイル基にも反応することで架橋反応が進行し系内で３次元架橋（ゲル化）が進行する問題点があった。
【０００９】
【特許文献１】米国特許第５，６９１，４３０号公報
【特許文献２】特公昭４９−１３２１２号公報
【特許文献３】特公昭５１−３４４３３号公報
【特許文献４】特公昭５４−２７３９４号公報
【特許文献５】特開昭６２−２５７９１１号公報
【発明の開示】
【発明が解決しようとする課題】
【００１０】
上述した状況の下、本発明が解決すべき課題は、側鎖にラジカル重合性の二重結合を有するポリビニルエーテルの重合体を生産性よく製造する方法、およびその方法に用いる触媒を提供することにある。
【課題を解決するための手段】
【００１１】
本発明は、側鎖にラジカル重合性の二重結合を有するビニルエーテルを触媒の存在下に重合して、反応性のポリビニルエーテルを製造するに際し、前記触媒として、ヘテロポリ酸を用いることを特徴とするポリビニルエーテルの製造方法に関する。
【００１２】
また、本発明は、ポリビニルエーテルの製造方法において、ヘテロポリ酸を反応器に連続滴下して重合するポリビニルエーテルの製造方法でもある。
【発明の効果】
【００１３】
本発明によれば、生産性良く安定して側鎖にラジカル重合性の二重結合を有するポリビニルエーテルの重合体を製造できる。
【発明を実施するための最良の形態】
【００１４】
本発明において原料モノマーとして用いられるビニルエーテルは、例えば下記一般式（１）：
【００１５】
【化１】
2008214453.tif 000002
【００１６】
［式中、Ｒ１は炭素数２〜８のアルキレン基、Ｒ２は水素原子またはメチル基、ｍは正の整数である］
で示される化合物である。
【００１７】
上記式（１）で示される異種重合性単量体の具体例としては、例えば、（メタ）アクリル酸２−ビニロキシエチル、（メタ）アクリル酸３−ビニロキシプロピル、（メタ）アクリル酸２−ビニロキシプロピル、（メタ）アクリル酸１−ビニロキシプロピル、（メタ）アクリル酸１−メチル−２−ビニロキシエチル、（メタ）アクリル酸４−ビニロキシブチル、（メタ）アクリル酸３−ビニロキシブチル、（メタ）アクリル酸２−ビニロキシブチル、（メタ）アクリル酸１−メチル−３−ビニロキシプロピル、（メタ）アクリル酸２−メチル−３−ビニロキシプロピル、（メタ）アクリル酸１−メチル−２−ビニロキシプロピル、（メタ）アクリル酸１，１−ジメチル−２−ビニロキシエチル、（メタ）アクリル酸６−ビニロキシヘキシル、（メタ）アクリル酸４−ビニロキシシクロヘキシル、（メタ）アクリル酸、４−ビニロキシメチルシクロヘキシルメチル、（メタ）アクリル酸３−ビニロキシメチルシクロヘキシルメチル、（メタ）アクリル酸２−ビニロキシメチルシクロヘキシルメチル、（メタ）アクリル酸４−ビニロキシメチルフェニルメチル、（メタ）アクリル酸３−ビニロキシメチルフェニルメチル、（メタ）アクリル酸２−ビニロキシメチルフェニルメチル、（メタ）アクリル酸２−（２−ビニロキシエトキシ）エチル、（メタ）アクリル酸２−（２−ビニロキシイソプロポキシ）エチル、（メタ）アクリル酸２−（２−ビニロキシエトキシ）プロピル、（メタ）アクリル酸２−（２−ビニロキシイソプロポキシ）プロピル、（メタ）アクリル酸２−（２−ビニロキシエトキシ）イソプロピル、（メタ）アクリル酸２−（２−ビニロキシイソプロポキシ）イソプロピル、（メタ）アクリル酸２−｛２−（２−ビニロキシエトキシ）エトキシ｝エチル、（メタ）アクリル酸２−｛２−（２−ビニロキシイソプロポキシ）エトキシ｝エチル、（メタ）アクリル酸２−｛２−（２−ビニロキシイソプロポキシ）イソプロポキシ｝エチル、（メタ）アクリル酸２−｛２−（２−ビニロキシエトキシ）エトキシ｝プロピル、（メタ）アクリル酸２−｛２−（２−ビニロキシエトキシ）イソプロポキシ｝プロピル、（メタ）アクリル酸２−｛２−（２−ビニロキシイソプロポキシ）エトキシ｝プロピル、（メタ）アクリル酸２−｛２−（２−ビニロキシイソプロポキシ）イソプロポキシ｝プロピル、（メタ）アクリル酸２−｛２−（２−ビニロキシエトキシ）エトキシ｝イソプロピル、（メタ）アクリル酸２−｛２−（２−ビニロキシエトキシ）イソプロポキシ｝イソプロピル、（メタ）アクリル酸２−｛２−（２−ビニロキシイソプロポキシ）エトキシ｝イソプロピル、（メタ）アクリル酸２−｛２−（２−ビニロキシイソプロポキシ）イソプロポキシ｝イソプロピル、（メタ）アクリル酸２−［２−｛２−（２−ビニロキシエトキシ）エトキシ｝エトキシ］エチル、（メタ）アクリル酸２−［２−｛２−（２−ビニロキシイソプロポキシ）エトキシ｝エトキシ］エチル、（メタ）アクリル酸２−（２−［２−｛２−（２−ビニロキシエトキシ）エトキシ｝エトキシ］エトキシ）エチル；などが挙げられる。これらの異種重合性単量体のうち、（メタ）アクリル酸２−ビニロキシエチル、（メタ）アクリル酸３−ビニロキシエチル、（メタ）アクリル酸２−ビニロキシプロピル、（メタ）アクリル酸１−メチル−２−ビニロキシエチル、（メタ）アクリル酸４−ビニロキシブチル、（メタ）アクリル酸６−ビニロキシヘキシル、（メタ）アクリル酸４−ビニロキシシクロヘキシル、（メタ）アクリル酸４−ビニロキシメチルシクロヘキシルメチル、（メタ）アクリル酸２−（２−ビニロキシエトキシ）エチル、（メタ）アクリル酸２−（２−ビニロキシイソプロポキシ）プロピル、（メタ）アクリル酸２−｛２−（２−ビニロキシエトキシ）エトキシ｝エチルが好適である。
【００１８】
上記式（１）で示される異種重合性単量体と、カチオン重合可能な単量体とを、カチオン重合することにより、容易に共重合体を調製することができる。このとき、上記式（１）で示される異種重合性単量体は、単独で用いても２種以上を併用してもよい。得られる共重合体は、ランダム共重合体、交互共重合体、周期的共重合体、ブロック共重合体またはその組合せのいずれであってもよい。また、グラフト共重合体であってもよい。
【００１９】
カチオン重合可能な単量体としては、例えば、エチルビニルエーテル、ｎ−プロピルビニルエーテル、イソプロピルビニルエーテル、ｎ−ブチルビニルエーテル、イソブチルビニルエーテル、ｔ−ブチルビニルエーテル、２−エチルヘキシルビニルエーテル、２−クロロエチルビニルエーテル、４−ヒドロキシブチルビニルエーテル、シクロヘキシルビニルエーテルなどのビニルエーテル化合物；スチレン、４−メチルスチレン、３−メチルスチレン、２−メチルスチレン、２，５−ジメチルスチレン、２，４−ジメチルスチレン、２，４，６−トリメチルスチレン、４−ｔ−ブチルスチレン、２−クロロスチレン、３−クロロスチレン、４−クロロスチレン、４−メトキシスチレン、４−クロロメチルスチレンなどのスチレン誘導体；Ｎ−ビニルカルバゾール、Ｎ−ビニルピロリドンなどのＮ−ビニル化合物；イソプロペニルスチレン、ケイ皮酸２−ビニロキシエチル、ソルビン酸２−ビニロキシエチルなどのジビニル化合物やトリビニル化合物；などが挙げられる。これらのカチオン重合可能な単量体は、単独で用いても２種以上を併用してもよい。これらのカチオン重合可能な単量体のうち、イソブチルビニルエーテルなどのビニルエーテル化合物が好適である。
【００２０】
上記式（１）で示される異種重合性単量体は、ラジカル重合性またはアニオン重合性の（メタ）アクリロイル基と、カチオン重合性のビニルエーテル基とを同時に有するので、重合方法を選択することにより、（メタ）アクリロイル基またはビニルエーテル基をペンダント基として有する重合体が得られる。本発明では、上記式（１）で示される異種重合性単量体のビニルエーテル基を、単独で、あるいは、カチオン重合可能な単量体と共に、カチオン重合あるいはリビングカチオン重合させることにより、（メタ）アクリルロイル基をペンダント基として有するビニル系重合体が得られる。
【００２１】
上記式（１）で示される異種重合性単量体と、カチオン重合可能な単量体とをカチオン重合あるいはリビングカチオン重合する場合、単量体のモル比（カチオン重合可能な単量体／上記式（２）で示される異種重合性単量体）は、好ましくは０．１〜１０、より好ましくは０．５〜５、さらに好ましくは０．８〜２の範囲内である。
本発明において用いられる触媒としては、ヘテロポリ酸を含有してなる触媒であれば、特に限定されず、触媒性能を損なわない範囲で、他の物質を含有していてもよい。ヘテロポリ酸が、通常、３０〜１００重量％の範囲で含有されてなる触媒が性能上好ましい。
【００２２】
前記触媒に用いられるヘテロポリ酸は、骨格酸の中心原子がタングステン、モリブデン、バナジウム等が選ばれ、ヘテロ原子がリン、ケイ素、ゲルマニウム、チタン、ジルコニウム、ホウ素、ヒ素、コバルト等から選ばれた原子からなるケギン構造を有するポリ酸であり、例えば、リンタングステン酸、ケイタングステン酸、リンモリブデン酸、ケイモリブデン酸、ホウタングステン酸、ホウモリブデン酸、コバルトモリブデン酸、コバルトタングステン酸、ヒ素タングステン酸、ゲルマニウムタングステン酸、リンモリブドタングステン酸、ホウモリブドタングステン酸等が挙げられる。これらの中でも、リンタングステン酸が無着色、溶解性及び重合開始能力の点で特に好ましい。
本発明に用いられるヘテロポリ酸は部分的に中和された塩でも使用できる。これらの部分中和塩としては、例えば、ナトリウム塩、カリウム塩、セシウム塩、有機アミン塩、アンモニウム塩等が挙げられる。ヘテロポリ酸の部分中和塩は調製してから反応系中に添加してもよいが、ビニルエーテル中でヘテロポリ酸と塩基とを反応させることにより生成させてもよい。
【００２３】
本発明で用いられるヘテロポリ酸は、粉末状で用いてもよいし、有機溶媒に溶解希釈して用いてもよい。溶解希釈に使用する溶媒としては、特に制限は無いが、例えば、アセトン、メチルエチルケトン、ジエチルエーテル、エチレングリコールジメチルエーテル、酢酸エチル、酢酸ブチル等の含酸素有機溶媒が好ましい
ポリビニルエーテルを得るためには、本発明で触媒に用いられるヘテロポリ酸は、使用前に高温及び／又は減圧で乾燥させてヘテロポリ酸の結晶水部分が、好ましくは１〜１５重量％、特に好ましくは３〜８重量％になるように調製して重合に使用することが好ましい。結晶水部分が１重量％未満の場合や１５重量％を超える場合には得られるポリビニルエーテルの分子量が高くならない場合がある。
【００２４】
本発明で用いられるヘテロポリ酸は、高活性であるため、ビニルエーテルに対する使用量は１００ｐｐｍ以下であっても十分に重合反応が進行するが、必要に応じて触媒量を増やしてもよい。通常、触媒使用量は原料ビニルエーテルに対して、１ｐｐｍ〜３重量％であり、好ましくは１０ｐｐｍ〜５０００ｐｐｍである。また、高分子量ポリビニルエーテルを得るためには１０ｐｐｍ〜１００ｐｐｍが好ましい。１ｐｐｍ未満の使用量では重合が開始されない場合があり、３重量％を超える使用量では重合が激しくなりすぎて反応が制御できなくなったり、得られるポリビニルエーテルの分子量が低くなったり、生成物の着色が起ったりする場合がある。
【００２５】
前記ビニルエーテルを重合する際は、バルクで重合を行ってもよいが、反応温度や粘度をコントロールするため溶剤を使用してもよい。
【００２６】
使用する溶媒としては、特に制限はないが、トルエンやキシレン、ベンゼン等の芳香族炭化水素類、ヘキサンやオクタン等の脂肪族炭化水素類、シクロヘキサン、メチルシクロヘキサン等の飽和環状炭化水素、クロロホルム、トリクロロエチレン等のハロゲン化炭化水素、酢酸エチル、酢酸ブチル、プロピオン酸ブチル等のエステル類、テトラヒドロフラン、１，４−ジオキサン等の環状エーテル類、アセトニトリル、ベンゾニトリル等のニトリル類等が使用できる。また、高分子量ポリビニルエーテルを得るためには、芳香族炭化水素類、脂肪族炭化水素類、飽和環状炭化水素類、エステル類等の非極性溶媒を使用することが好ましい。
【００２７】
高分子量体のポリビニルエーテルを得るには反応系中の水分、アルコール等の不純物は少ないほうが好ましい。
本発明において、ビニルエーテルを重合する温度は特に制限はないが、−１０〜１００℃が好ましい。特に高分子量ポリビニルエーテルを得るためには、重合開始温度を１０〜６０℃、重合中の最高温度を３０〜８０℃に、加熱又は冷却により調整することが好ましい。重合中、反応容器内の重合液温度がほぼ一定になるように重合することで得られるポリマーの分子量分布が狭くなるので、できるだけ重合温度を調整することが好ましい。重合温度が−１０℃未満では、重合速度が小さくなったり、得られるポリビニルエーテルの分子量が低くなったり、あるいは固化したり粘度が高くなったりして取扱いが困難になる場合がある。重合温度が１００℃を超える場合には得られるポリジオキソランの分子量が低くなる場合がある。
【００２８】
反応圧力は、常圧または加圧の何れでも良いが、通常は常圧で実施する。
【００２９】
重合反応後は必要に応じ、アンモニアおよびアミン等の有機塩基あるいはＮａＯＨおよびＫＯＨ等の無機塩基を加え反応を停止しても良いし、これらを加えずに製品としても良いが、製品の安定性のためには上記塩基を用いて反応を停止する方が好ましい。
【実施例】
【００３０】
以下、実施例を挙げて本発明をより具体的に説明するが、本発明はもとより下記実施例により制限を受けるものではなく、前・後記の趣旨に適合し得る範囲で適当に変更を加えて実施することも可能であり、それらはいずれも本発明の技術的範囲に含まれる。
【００３１】
まず、ポリビニルエーテルの数平均分子量（Ｍｎ）および分子量分布（Ｍｗ／Ｍｎ）の測定について説明する。
【００３２】
＜数平均分子量および分子量分布＞
ポリビニルエーテルの数平均分子量（Ｍｎ）および分子量分布（Ｍｗ／Ｍｎ）は、ゲル浸透クロマトグラフィー（ＧＰＣ）により、標準ポリスチレン換算で求めた。測定条件は、以下の通りであった。
移動相：ＴＨＦ、温度：４０℃、流速：０．３ｍＬ／ｍｉｎ；
カラム：ＴＳＫ−ｇｅｌ  ＳｕｐｅｒＨＭ−Ｈ  ２本
ＴＳＫ−ｇｅｌ  ＳｕｐｅｒＨ２０００  １本（いずれも東ソー株式会社製）；計測機器：ＨＬＣ−８２２０ＧＰＣ（東ソー株式会社製）。
【００３３】
次に、ポリビニルエーテルの粘度の測定について説明する。
＜粘度＞
粘度は、ＲＢ８０型粘度計（型式「ＲＢ８０Ｌ」：東機産業（株）製）を用いて測定した。なお、測定温度は２５℃である。
【００３４】
次に、ポリビニルエーテルを得る実施例１〜７について説明する。
【００３５】
≪実施例１≫
攪拌棒、温度計、滴下ライン、窒素／空気混合ガス導入管を取り付けた４つ口フラスコに酢酸エチル８０ｇを加え、５０℃へ昇温した。昇温後、ＶＥＥＡ２００ｇとメタノール３ｇの混合物、及び酢酸エチル２４．５ｇとリンタングステン酸１２．２ｍｇの混合溶解物をそれぞれ２時間かけて滴下し重合を行った。重合終了後はトリエチルアミンを加えて反応を終了した。次いで、エバポレーターで濃縮した後、ビニル系重合体（ＰＶＥＥＡ−１）を得た。単量体の反応率は、反応停止後の混合液をガスクロマトグラフィー（ＧＣ）で分析することにより、９９．７％であることが判明した。また、得られたポリビニルエーテルの数平均分子量（Ｍｎ）は１，４８０、分子量分布（Ｍｗ／Ｍｎ）は２．０１で、粘度は１，０５０ｍＰａ・ｓであった。さらに、得られたポリビニルエーテル重合体の１Ｈ−ＮＭＲ測定（測定溶媒：重水素化クロロホルム、測定機器：Ｖａｒｉａｎ社製の４００ＭＨｚ  １Ｈ−ＮＭＲ  ＵＮＩＴＹｐｌｕｓ４００）を行ったところ、アクリロイル基が残存し、選択的にビニルエーテル基が重合しており、側鎖にラジカル重合可能な二重結合を有するアクリロイル基ペンダント型重合体であることが確認された。
【００３６】
≪実施例２≫
攪拌棒、温度計、滴下ライン、窒素／空気混合ガス導入管を取り付けた４つ口フラスコにトルエン４１ｇを加えた。ＶＥＥＡ５０ｇ、酢酸エチル１０ｇとリンタングステン酸１０ｍｇの混合溶解物をそれぞれ２時間かけて滴下し室温にて重合を行った。重合終了後はトリエチルアミンを加えて反応を終了した。次いで、エバポレーターで濃縮した後、ビニル系重合体（ＰＶＥＥＡ−２）を得た。単量体の反応率は、反応停止後の混合液をガスクロマトグラフィー（ＧＣ）で分析することにより、９９．５％であることが判明した。また、得られたビニル系重合体の数平均分子量（Ｍｎ）は２，５２０、分子量分布（Ｍｗ／Ｍｎ）は１．７５で、粘度は２，５４０ｍＰａ・ｓであった。
【００３７】
≪実施例３≫
攪拌棒、温度計、滴下ライン、窒素／空気混合ガス導入管を取り付けた４つ口フラスコにトルエン８０ｇを加え、１５℃へ冷却した。冷却後、ＶＥＥＡ２００ｇ、及び酢酸エチル２７ｇとリンタングステン酸１３．５ｍｇの混合溶解物をそれぞれ２時間かけて滴下した。滴下終了後、続けて１５℃にて重合を行った。重合終了後はトリエチルアミンを加えて反応を終了した。次いで、エバポレーターで濃縮した後、ビニル系重合体（ＰＶＥＥＡ−３）を得た。単量体の反応率は、反応停止後の混合液をガスクロマトグラフィー（ＧＣ）で分析することにより、９９．６％であることが判明した。また、得られたポリビニルエーテルの数平均分子量（Ｍｎ）は１０，２００、分子量分布（Ｍｗ／Ｍｎ）は２．２７であった。
【００３８】
≪実施例４≫
攪拌棒、温度計、窒素／空気混合ガス導入管を取り付けた４つ口フラスコにトルエン（脱水トルエン、和光純薬製）６０ｇ、ＶＥＥＡ５０ｇを加えた。酢酸エチル２ｇとリンタングステン酸１０ｍｇの混合溶解物をフラスコに投入し室温にて重合を開始した。しばらくすると激しい発熱が見られた。重合終了後はトリエチルアミンを加えて反応を終了した。次いで、エバポレーターで濃縮した後、ビニル系重合体（ＰＶＥＥＡ−４）を得た。単量体の反応率は、反応停止後の混合液をガスクロマトグラフィー（ＧＣ）で分析することにより、９６．７％であることが判明した。また、得られたポリビニルエーテルの数平均分子量（Ｍｎ）は６，９００、分子量分布（Ｍｗ／Ｍｎ）は３．３９であった。
【００３９】
≪実施例５≫
攪拌棒、温度計、滴下ライン、窒素／空気混合ガス導入管を取り付けた４つ口フラスコに酢酸エチル８０ｇを加え、５０℃へ昇温した。昇温後、ＶＥＥＡ１７１ｇとシクロヘキシルビニルエーテル（ＣＨＶＥ）２９ｇの混合物、酢酸エチル２６ｇとリンタングステン酸１３ｍｇの混合溶解物をそれぞれ２時間かけて滴下し重合を行った。重合終了後はトリエチルアミンを加えて反応を終了した。次いで、エバポレーターで濃縮した後、ビニル系重合体（Ｐ（ＶＥＥＡ／ＣＨＶＥ））を得た。単量体の反応率は、反応停止後の混合液をガスクロマトグラフィー（ＧＣ）で分析することにより、９９．５％であることが判明した。また、得られたビニル系重合体の数平均分子量（Ｍｎ）は１，２８０、分子量分布（Ｍｗ／Ｍｎ）は１．７９であった。
【００４０】
≪実施例６≫
攪拌棒、温度計、滴下ライン、窒素／空気混合ガス導入管を取り付けた４つ口フラスコに酢酸エチル８０ｇを加え、５０℃へ昇温した。昇温後、ＶＥＥＡ１５８ｇとメタクリル酸２−（２−ビニロキシエトキシ）エチル（ＶＥＥＭ）４２ｇの混合物、酢酸エチル５２ｇとリンタングステン酸２６ｍｇの混合溶解物をそれぞれ２時間かけて滴下し重合を行った。重合終了後はトリエチルアミンを加えて反応を終了した。次いで、エバポレーターで濃縮した後、ビニル系重合体（Ｐ（ＶＥＥＡ／ＶＥＥＭ））を得た。単量体の反応率は、反応停止後の混合液をガスクロマトグラフィー（ＧＣ）で分析することにより、９８．５％であることが判明した。また、得られたビニル系重合体の数平均分子量（Ｍｎ）は１，９２０、分子量分布（Ｍｗ／Ｍｎ）は２．７４であった。
【００４１】
≪実施例７≫
攪拌棒、温度計、滴下ライン、窒素／空気混合ガス導入管を取り付けた４つ口フラスコにトルエン６０ｇ、ＶＥＥＡ３４．３ｇ、Ｎ−ビニルカルバゾール（ＮＶＣｚ）１５．７ｇを加えた。酢酸エチル６ｇとリンタングステン酸６ｍｇの混合溶解物を６分割し、３０分毎に加えて重合を行った。重合終了後はトリエチルアミンを加えて反応を終了した。次いで、エバポレーターで濃縮した後、ビニル系重合体（Ｐ（ＶＥＥＡ／ＮＶＣｚ））を得た。単量体の反応率は、反応停止後の混合液をガスクロマトグラフィー（ＧＣ）で分析することにより、９９．０％であることが判明した。また、得られたビニル系重合体の数平均分子量（Ｍｎ）は３，２７０、分子量分布（Ｍｗ／Ｍｎ）は２．４６であった。
【００４２】
≪比較例１≫
攪拌棒、温度計、滴下ライン、窒素／空気混合ガス導入管を取り付けた４つ口フラスコにトルエン５００ｇ、ＶＥＥＡ５０ｇを加え、０℃へ冷却した。冷却後、１．０Ｍのエチルアルミニウムジクロライドのヘキサン溶液（アルドリッチ製）０．５ｍｌを加えて重合を行った。０℃、４時間攪拌を行った後、トリエチルアミンを加えて反応を終了した。単量体の反応率は、反応停止後の混合液をガスクロマトグラフィー（ＧＣ）で分析することにより、９６．５％であることが判明したが、フラスコ底部にゲル物が見られた。
【００４３】
≪比較例２≫
攪拌棒、温度計、窒素／空気混合ガス導入管を取り付けた４つ口フラスコに酢酸エチル５ｇ、ＶＥＥＡ５０ｇを加えた。次に活性白土１００ｍｇ（商品名「ガレオンアースＶ２」、水澤化学工業（株）製）を加えて室温にて反応を開始した。９時間攪拌を行った後、サンプリングを行い単量体の反応率を測定したところ、２０．５％で反応が非常に遅いことが判明した。
【００４４】
かくして、上記式（１）で示される側鎖にラジカル重合性の二重結合を有するビニルエーテルを触媒の存在下に重合して、反応性のポリビニルエーテルを製造するに際し、前記触媒として、ヘテロポリ酸を用いることで、効率よく側鎖に側鎖にラジカル重合性の二重結合を有するポリビニルエーテルを得られることがわかる。
【産業上の利用可能性】
【００４５】
本発明の製造方法により、側鎖にラジカル重合性の二重結合を有するポリビニルエーテルを効率よく製造できる。